(57)【特許請求の範囲】
【請求項１】
銅と錫の混合粉あるいは青銅合金粉を主原料とし、これを圧粉・焼結して得られた軸受において、上記主原料に対し、銀を銀粉あるいは銀錫または銅銀または銅銀錫の合金粉として、銅に対する銀と錫の添加量合計が２〜１２重量％、銀と錫との重量比が１対８〜４対１、の範囲内において添加したことを特徴とする銅系焼結合金含油軸受。
【請求項２】
銅と錫の混合粉あるいは青銅合金粉を主原料とし、これを圧粉・焼結して軸受を形成する場合において、上記主原料に対し、銀を銀粉あるいは銀錫または銅銀または銅銀錫の合金粉として、銅に対する銀と錫の添加量合計が２〜１２重量％、銀と錫との重量比が１対８〜４対１、の範囲内において添加するようにしたことを特徴とする銅系焼結合金含油軸受の製造方法。
【発明の詳細な説明】
【０００１】
【産業上の利用分野】
本発明は、中央に軸受部を形成した環状の圧粉成形焼結金属体からなるところの、潤滑油を含浸させた軸受に関し、なじみ性と低摩擦係数実現を内容とする軸受特性の向上をはかることを目的とする。
【０００２】
【従来の技術】
回転軸に対する良好ななじみ性の実現に重点をおいた銅系の含油軸受は、銅粉と錫粉との混合粉、または青銅合金粉を原料粉としたものが中心であり、たとえばＪＩＳ  ＳＢＫ１２１８には、銅を主成分とし、これに錫を８〜１１ｗｔ％と、黒鉛を２ｗｔ％以下を含有することが規定され、またＪＩＳ  ＳＢＫ２１１８においては、銅を主成分とし、これに錫を６〜１０ｗｔ％、鉛を５ｗｔ％以下、さらに黒鉛を２ｗｔ％以下、亜鉛を１ｗｔ％以下をそれぞれ含有することが規定されている。
【０００３】
また特公昭５２−５００２号においては、銅に対して錫とともに、鉛を２〜３４ｗｔ％添加せしめ、これを摂氏３５０〜５００度の低温雰囲気にて焼結させることが記載されている。  これらは、そのいずれもが適切な条件下において焼結をおこなうと、含油軸受として必要な強度と銅錫の均一な合金組織をもつ焼結体となり、優れたなじみ性と耐久性とを備えた軸受として実用に供せられている。
【０００４】
さらに、なじみ性を高めるために、例えば銅に対する錫の添加量を調整することもおこなわれている。  すなわち軸受のなじみ性を向上させ、かつ低摩擦係数を得るためには、軸受摺動面のミクロ硬さを低下させて軸との凝着力を減少させればよいことがわかっている。  しかし例えば純銅粉のみを原料とした焼結含油軸受のように、全面のミクロ硬さが低い場合には、たとえ低荷重の使用条件であったとしても、負荷能力（軸受材が軸を支える能力）が不足して摩耗度の大きい軸受となってしまう。  したがって一般的に銅系含油軸受といわれる焼結材の錫の添加量が８〜１１％であるのに対し、錫の添加量を２〜５．５％に低減してミクロ硬さの上昇を制御することにより、なじみ性を向上させるようにした技術も開発されている（特開平４−２０２６３７号）。
【０００５】
【発明が解決しようとする課題】
しかしながら、上記した従来の技術による焼結含油軸受において、銅粉と錫粉との混合粉、または青銅合金粉を原料粉としたもの、あるいは銅に対する錫の添加量を調整したものにあっては、なじみ性と低摩擦係数の点において、必ずしも十分とはいえない。  また軟質の金属素地中に硬質粒子を点在させ、低摩擦係数と耐摩耗性の向上をはかるようにした技術についても、硬質部としてセラミック粉末を採用したものにおいては、金属素地との十分な接着強度が得られず、軸との摺動時、特に初期なじみ時の軽摩耗により容易に剥離し、かえって軸受性能を低下させる等、信頼性の面において大きな欠点があった。
【０００６】
近時の携帯音響機器類をはじめとした各種の精密機器類における軸受の使用環境は、より厳しい使用条件下にあり、上記した従来の軸受は、そのいずれもが特性上において、必ずしも十分とはいえなくなってきており、なじみ性と低摩擦係数の面において、さらに優れた特性を備えた含油軸受の出現が望まれている。
【０００７】
【課題を解決するための手段】
発明は上記した従来技術の難点を解決し、原料粉末の形態・組成・焼結条件を管理することにより、各組成を局在化して、均一な組織では得ることのできない、さらに優れたなじみ性と低摩擦係数による軸受特性を有する含油軸受を提供するものであって、具体的には、銅と錫の混合粉あるいは青銅合金粉を主原料とし、これを圧粉・焼結して得られた軸受において、上記主原料に対し、銀を銀粉あるいは銀錫または銅銀または銅銀錫の合金粉として、銅に対する銀と錫の添加量合計が２〜１２重量％、銀と錫との重量比が１対８〜４対１、の範囲内において添加したことを特徴とする銅系焼結合金含油軸受に関する。
【００１１】
さらに本発明は、銅と錫の混合粉あるいは青銅合金粉を主原料とし、これを圧粉・焼結して軸受を形成する場合において、上記主原料に対し、銀を銀粉あるいは銀錫または銅銀または銅銀錫の合金粉として、銅に対する銀と錫の添加量合計が２〜１２重量％、銀と錫との重量比が１対８〜４対１、の範囲内において添加するようにしたことを特徴とする銅系焼結合金含油軸受の製造方法に関する。
【００１２】
【作用】
軸受を圧粉・焼結する金属粉中に、軸受の主原料である銅と錫の混合粉あるいは青銅合金粉に対して、銀を銀粉あるいは銀錫合金粉あるいは銅銀合金粉または銅銀錫の合金粉の形で添加した場合、銀錫リッチ合金部が荷重を十分に支えることができ、しかも耐摩耗性を備えるとともに、銅リッチ部が摩擦係数の低い軸受摺動面を形成することができる。
【００１３】
さらに要求される特性如何により、必要に応じて組成を変え、硬質部と軟質部との比率を変えることも可能となるほか、非金属粉を添加しないために、高い信頼性を保持することができる。
【００１４】
【実施例】
以下において、本発明の具体的な内容を説明すると、軸受は金属粉、たとえば銅と錫の混合粉あるいは青銅合金粉を主原料とし、これらの原料粉中に銅・銀・錫を共に含有せしめる。  銅・銀・錫は、それぞれ粉末の状態として混合し、あるいはそれらの合金粉として添加するものとする。  上記の原料粉中には銀の粉末が添加され、この銀の粉末は、これを銀粉あるいは銀錫合金粉あるいは銅銀合金粉あるいは銅銀錫の合金粉の形として添加する。  この場合において、銅に対する銀と錫の添加量合計が２％未満であると、軸受材として必要な強度と硬度が得られず、負荷能力が不足して軸との摺動時の摩擦が大となるので好ましくはなく、反対に１２％を越えると焼結時に発生する液相量が多くなり、その結果変形が大きくなること、またこれに加えて錫リッチ部の割合も多くなるために、全体としての硬度が上昇してなじみ性が悪くなること、等の点について問題を生ずるために好ましくはない。
【００１５】
したがって銅に対する銀と錫の添加量の合計が２〜１２重量％であって、しかも銀と錫との重量比が１対８〜４対１の範囲内にあるようにするのが最も理想的である。  上記した組成のものを既知の圧粉・焼結工程により加工することにより、本発明が予定する理想的な銅系焼結合金含油軸受を得ることができる。
【００１６】
上記したように、青銅合金粉に銀の粉末を添加・混合して成型し、さらにこれを焼結すると、青銅合金中の錫が低温から優先的に銀に拡散、かつ合金化し、銅に対する錫の拡散状態が、銀粉を添加しない場合に比べて著しく抑制されることになる。  因にこの焼結体の各部の硬さをマイクロビッカースにて測定してみると、銅リッチの部分は軟らかく、その周囲の錫リッチの部分が硬い不均一な焼結組織が得られる。
【００１７】
さらに軸受として使用される場合において、該軸受に要求される特性如何によっては、青銅合金粉の主原料に対する銀粉あるいは銀錫合金粉あるいは銅銀合金粉または銅銀錫合金粉の添加割合や、別の組成物質を添加する等の方法により、必要に応じて組成を変え、硬質部と軟質部との比率を変えることもできる。
【００１８】
〔実験例〕
１．銅粉に、重量比１：１の銀−錫合金粉を２重量％添加した原料で、圧粉成形、焼結、サイジングをおこない、内径２ｍｍ、外径５ｍｍ、長さ３ｍｍの軸受を作製した．
２．銅粉に、重量比１：１の銀−錫合金粉を４重量％添加し、実験例１と同様の形状の軸受を作製した．
３．銅粉に、重量比１：１の銀−錫合金粉を８重量％添加し、実験例１・２と同様の形状の軸受を作製した．
４．錫量９重量％の青銅合金粉に、銀粉を２．５重量％添加し、実験例１〜３と同様形状の軸受を作製した．
５．銅粉に、銀粉５重量％と錫粉３重量％を添加し、実験例１〜４と同様形状の軸受を作製した．
【００１９】
〔比較例〕
１．銅粉のみを原料として、実験例１と同様形状の軸受を作製した．
２．銅粉に、５重量％の錫粉を添加して実験例１と同様形状の軸受を作製した．
３．銅粉に、１０重量％の錫粉を添加して、実験例１と同様形状の軸受を作製した．
４．銅粉に、５重量％の銀粉を添加して実験例１と同様形状の軸受を作製した．
５．銅粉に１０重量％の銀粉を添加して実験例１と同様形状の軸受を作製した．
【００２０】
上記した実験例ならびに比較例の各軸受に対して、それぞれタービン油３２ｃｓｔ相当を含浸させ、これらの試料について、周速２．８３ｍ／ｍｉｎ．，荷重１０ｋｇｆ／平方センチメートルの条件にて６０分間の軸受性能試験をおこなった結果を表１にあらわす。
【００２１】
【表１】
0003657672.tif 000002
【００２２】
表１により明らかであるように、実験例のものは、すべてなじみ時間が短く、またなじみ後の摩擦係数が低く、しかも摩耗量が少ないのに対して、比較例のものは、なじみ性のよいとされる比較例１・４・５では摩耗が多く、反対に摩耗が少ないとされる比較例３（最も一般的な青銅軸受材）においては、なじみ性が悪い。  したがって本出願人によって公知にされた特開平４−２０２６３７号の内容であるところの、上記した比較例２に対比させてみても、本願の実験例１〜５に掲げた軸受は、そのいずれもがなじみ性と耐摩耗性の両立という点において著しく優れている。
【００２３】
本願の発明は、上述したように、含油軸受における硬質部と軟質部との比率を変えることにより、使用条件、特に荷重と周速に応じて負荷能力となじみ性が最適となるように、軸受摺動面の特性を調整することができるために、なじみ時間が短く、しかもなじみ後の摩耗係数が低く、かつ摩耗が少ない高機能の携帯音響機器類等についての使用に適する軸受を得ることができる。
【００２４】
【発明の効果】
本発明は上記した通り、金属粉を圧粉・焼結させて得られる軸受において、銅と錫の混合粉あるいは青銅合金粉を主原料とし、これを圧粉・焼結して得られた軸受において、上記主原料に対し、銀を銀粉あるいは銀錫または銅銀または銅銀錫の合金粉として添加するようにしたものであるために、銅に対する錫の拡散状態が銀粉を添加しない場合に比べて著しく抑制され、その結果銅リッチの部分は軟らかく、その周囲の錫リッチの部分が硬い不均一な焼結組織が得られる。
【００２５】
しかもこの摺動面に形成された不均一な組織は金属相互の拡散、および合金化の促進と制御とにより得られたものであるために、さらにミクロ的にみれば、その組成および組織の変化は連続的であり、剥離等のおそれがなく、また初期なじみ時に若干剥離をおこすことがあっても金属であるために、軸受あるいは軸の金属に対して容易に再付着がおこなわれるので、安定した性能を発揮することができる。
【００２６】
さらに最も重要なことは、銀錫リッチな三元合金部が十分に合金化しているために強度が強く、あるいは必要な強度が得られるまで焼結温度を高くしても、銅錫の合金化が抑制されるために、例えば含油軸受として用いた場合に、銀錫リッチ合金部が荷重を支えて、耐摩耗性を発揮するとともに、銅リッチ部が凝着力の弱い状態で広く分布して摩擦係数の低い摺動面を形成するという、安定かつ高性能の理想的な焼結含油軸受を得ることができる。
【００２７】
また要求される特性に応じて自在に組織を変え、硬質部と軟質部との比率を変化させることも可能であるほか、非金属粉を添加しないために信頼性が高い等種々の有益な効果を奏する。